Brevet FR2718350A1 — publié le 19951013

La présente invention a trait à une composition cosmétique à appliquer sur l'ongle comprenant comme agent filmogène une dispersion aqueuse de polymères. Il est connu, par le document EP 391 322, une composition cosmétique du type vemrnis à ongles, comprenant comme agent filmogene une dispersion aqueuse de polymère de polyuréthanne ou de copolymère polyuréthanne/acrylique styrène. On a toutefois observé que toutes les dispersions aqueuses mentionnées dans cette demande de brevet ne présentait pas une propriété filmogène correcte et ne permettaient donc pas d'obtenir, après étalement sur l'ongle, un film correct pré- sentant une bonne tenue. Le but de la présente invention est de proposer des dispersions aqueuses per- mettant d'obtenir un vernis facilement applicable sur l'ongle, conduisant à un film de tenue correcte, brillant et pouvant se pelliculer. Un objet de la présente invention est donc une composition cosmétique à appli- quer sur l'ongle comprenant comme agent filmogène une dispersion aqueuse de particules de polyuréthanne et de polymères radicalaires à groupement carboxy- lique, dans laquelle le polyuréthanne a une température de transition vitreuse (Tg) inférieure ou égale à 30 C, et Iorsque la température de transition vitreuse du polyuréthanne est supé- rieure à O C, le polymère radicalaire, ou le mélange de polymères radicalaires, a une température minimale de filmification (TMF) inférieure ou égale à 300C et/ou est présent à raison de 5-60%, et Iorsque la température de transition vitreuse du polyuréthanne est infé- rieure à 0 C, le polymère radicalaire, ou le mélange de polymères radicalaires, est présent à raison de 5-70%. Un avantage de la présente invention est de permettre l'obtention sur l'ongle d'un film homogène, dur et brillant, adhérant bien sur l'ongle en le recouvrant parfaite- ment, tout en étant pelliculable. Un autre avantage de l'invention est de permettre la réalisation d'un vernis à on- gles contenant peu, voire pas, d'agent plastifiant. Par Tg, on entend dans la suite de la présente description, la température de transition vitreuse du polyuréthanne. Par TMF, on entend dans la suite de la présente description, la température mini- male de filmification du polymère, ou du mélange de polymères, radicalaire. Les pourcentages sont donnés en poids sauf indication contraire. Les compositions selon l'invention sont caractérisées par le fait qu'elles compren- nent une dispersion aqueuse d'un mélange de particules de polyuréthanne et de polymères radicalaires à groupement carboxylique, lesdits polyuréthannes et po- lymères radicalaires devant remplir certaines conditions physicochimiques de manière à obtenir une filmification convenable desdites dispersions sur l'ongle. On a en effet constaté que selon le type de polymères de polyuréthanne et/ou radicalaires que l'on emploie, il est ou non possible d'obtenir un film correct et pelliculable. Seules les compositions selon l'invention permettent l'obtention, sur l'ongle, d'un film présentant les qualités nécessaires et satisfaisantes. Afin de préparer les compositions selon l'invention, on prépare une dispersion aqueuse comprenant des particules de polyuréthanne et de polymères radicalai- res à groupement carboxylique, par exemple par simple mélange d'une disper- sion aqueuse de polyuréthanne et d'une dispersion aqueuse de polymères radicalaires, ou par formation directe d'une dispersion d'un mélange de particules de polyuréthanne et de polymères radicalaires. La dispersion aqueuse de polyuréthanne peut être, par exemple, une dispersion aqueuse de polyuréthanne anionique, de polyester-polyuréthanne et/ou de poly- éther-polyuréthanne, seul ou en mélange, pouvant présenter un taux de matière sèche de 20-40%. Le polyuréthanne employé, ou le mélange de polyuréthanne, doit toutefois pré- senter une température de transition vitreuse (Tg) inférieure ou égale à environ 30 C. La dispersion aqueuse de polymères radicalaires peut être choisie parmi toutes les dispersions aqueuses de polymères et/ou de copolymères acryliques, acryli- ques styrène et vinyliques, présentant de préférence un taux de matière sèche de 30-50%. Lorsque la Tg du polyuréthanne employé est comprise entre environ 0 et 30 C, on choisit un polymère radicalaire ou un mélange de polymères radicalaires dont la TMF est inférieure ou égale à environ 30 C. Dans ce cas, on peut préparer une composition selon l'invention contenant 5-95% de dispersion de polyuréthanne et 5-95% de dispersion de polymères radicalaires. Si l'on ne souhaite pas employer un polymère radicalaire, ou un mélange de poly- mères radicalaires, dont la TMF est inférieure ou égale à 30 C, il est nécessaire de ne pas dépasser un taux de 60% de dispersion de polymères radicalaires dans la composition. Lorsque la Tg du polyuréthanne est inférieure à 0 C, il est nécessaire de ne pas dépasser un taux de 70% de dispersion de polymères radicalaires dans la com- position. On prépare de préférence des compositions cosmétiques contenant 10-60% de particules de polymères à l'état dispersé. On peut ajouter dans la composition cosmétique des agents épaississants, par exemple de l'hydroxyéthylcellulose ou un dérivé cellulosique; un argile; un silicate ou un dérivé de silice; un polymère synthétique tel qu'un polymère radicalaire ou un polymère associatif de type polyuréthanne; une gomme naturelle telle que la gomme xanthane, en une proportion de 0,01-5%. On peut également ajouter à la composition des additifs usuels tels que des agents d'étalement, des agents mouillants, des agents dispersants, des anti- mousses, des conservateurs, des filtres UV, des actifs, des pigments minéraux ou organiques, seuls ou en mélange. On obtient ainsi une composition cosmétique à étaler sur l'ongle qui présente de préférence, un taux de matière sèche de 10-60%, pouvant comprendre environ 1- 40% de matière sèche de polyuréthanne et 1-50% de matière sèche de polymè- res radicalaires. La composition cosmétique ainsi obtenue s'étale facilement sur l'ongle et permet l'obtention, après séchage, d'un film dur et brillant, présentant une bonne tenue sur l'ongle et pouvant se pelliculer facilement et d'un seul tenant. Cette composition cosmétique peut être utilisée comme base pour vemrnis solvant de manière à permettre le démaquillage de l'ongle, par simple pelliculage, sans utiliser de solvant. Elle peut également, si elle contient des pigments, être utilisée comme vernis coloré, pelliculable. Lorsqu'elle contient des actifs, la composition peut être employée comme base de soin pour l'ongle. Parmi les actifs envisageables, on peut citer les vitamines, la kératine et ses hydrolysats, la mélanine, les oligoéléments, la glycérine et tout autre actif envisageable par l'homme du métier. L'invention est illustrée plus en détail dans les exemples suivants. Exemple 1 Plusieurs dispersions aqueuses de particules de polyuréthanne de Tg variables et de polymères radicalaires de TMF variables, dans des proportions variables, ont été préparées, par simple mélange d'une dispersion de polyuréthanne et d'une dispersion de polymères radicalaires et agitation pendant environ 30 minutes à température ambiante. Les dispersions ainsi obtenues sont appliquées sur l'ongle et le film formé obser- ve. Polymères employés: polyuréthanne, Tg de -10 C: dispersion de polyuréthanne anionique aliphatique IW/010.1 de UCB, à 35% de matière sèche polyuréthanne, Tg de 21 C: dispersion de polyuréthanne anionique aliphatique IW/019.1 de UCB, à 35% de matière sèche polyuréthanne, Tg de 36 C: dispersion de polyuréthanne anionique aliphatique IW/028.1 de UCB, à 35% de matière sèche radicalaire, TMF de 12 C: dispersion d'acrylique styrène Joncryl 77 de Johnson, à 46% de matière sèche 20. radicalaire, TMF de 35 C: dispersion d'acrylique Luhydran A848S de BASF, à 45% de matière sèche radicalaire, TMF de 53 C: dispersion d'acrylique styrène Neocryl XK 63 de ICI, à 44% de matière sèche radicalaire, TMF de 86 C: dispersion d'acrylique styrène Joncryl 90 de Johnson, à 44% de matière sèche On obtient les résultats suivants: extrait sec: taux de matière sèche de la dispersion avant application %: % de dispersion de polyuréthanne ou de dispersion de polymères radicalai- res dans le mélange. Polyuréthanne Polymère radicalaire extrait sec filmification Tg ( C) % TMF ( C) % % -10 30 35 70 35 oui -10 20 86 80 35 non 70 35 oui 50 35 oui 21 20 12 80 35 oui 30 35 oui 21 20 35 80 35 non 60 35 limite 50 35 oui 21 20 53 80 35 non 60 35 non 50 35 oui 21 5 86 95 40 non 60 11 non 50 35 oui 40 16 oui 36 20 12 80 35 non 60 35 non 40 35 non 30 35 non 36 40 35 60 35 non 20 35 non 36 40 86 60 11 non 40 16 non 30 35 non 20 35 non _ 10 35 non On constate donc que selon la Tg du polyuréthanne employé, on peut obtenir un film correct ou pas de film du tout. Lorsque cette Tg est supérieure à environ 30 C, il n'est plus possible d'obtenir une bonne filmification sur l'ongle. Lorsque la Tg est inférieure à 30 C mais supérieure à 0 C, on obtient un film sa- tisfaisant lorsque la TMF du polymère radicalaire est inférieure ou égale à environ C, ou lorsque la teneur en dispersion de polyuréthanne est d'au moins 40%. De plus, lorsque la Tg du polyuréthanne est inférieure à environ 0 C, la teneur en dispersion aqueuse de polymères radicalaires doit être au maximum de 70%. Cet exemple met en évidence le fait que tous les mélanges d'une dispersion de polyuréthanne avec une dispersion de polymère radicalaire ne permettent pas l'obtention d'un film correct, mais que seuls les mélanges tels que définis par l'in- vention permettent une filmification parfaite et l'obtention d'un vernis convenable. Exemple 2 On prépare un vernis à ongles ayant la composition suivante: 15. dispersion aqueuse de polyester-polyuréthanne aliphatique "Sancure 815" (Sanncor Industries), Tg On mélange tous les constituants à température ambiante et l'on agite ledit mé- lange pendant environ 30 minutes de manière à obtenir une composition homo- gène. On obtient un vernis présentant un taux de matière sèche de 28%, aisément éta- lable sur l'ongle et permettant l'obtention, après séchage, d'un film brillant, de du- reté et d'apparence satisfaisantes. Ce film se pellicule facilement et d'un seul tenant. Exemple 3 On prépare, selon l'exemple 2, un vernis à ongles ayant la composition suivante: dispersion aqueuse de polyester-polyuréthanne aliphatique Neorez R 981 (Zeneca Resins), Tg d'apparence brillante et de dureté satisfaisante, et qui se pellicule facilement. Exemple 4 On prépare un vernis semblable à celui de l'exemple 3 mais exempt de pigments. On obtient ainsi une base incolore que l'on applique facilement sur l'ongle. Après séchage, on recouvre cette base avec un vernis solvant usuel et on laisse sécher quelques minutes ledit vernis. On peut alors démaquiller l'ongle en pelliculant la couche de base incolore qui en- traîne alors le vernis solvant et permet l'obtention d'un ongle net. REVENDICATIONS 1. Composition cosmétique à appliquer sur l'ongle comprenant comme agent fil- mogène une dispersion aqueuse de particules de polyuréthanne et de polymères radicalaires à groupement carboxylique, dans lequel le polyuréthanne a une tem- pérature de transition vitreuse (Tg) inférieure ou égale à 30 C, et Iorsque la Tg du polyuréthanne est supérieure à 0 C, le polymère radicalaire, ou le mélange de polymères radicalaires, a une température minimale de filmifi- cation (TMF) inférieure ou égale à 30 C et/ou est présent à raison de 560%, et Iorsque la Tg du polyuréthanne est inférieure à 0 C, le polymère radicalaire, ou le mélange de polymères radicalaires, est présent à raison de 5-70%. 2. Composition selon la revendication 1, dans laquelle la dispersion aqueuse de polymères radicalaires à groupement carboxylique est choisie parmi les disper- sions aqueuses de polymères et/ou copolymères acryliques, vinyliques et acryli- ques/styrène. 3. Composition selon la revendication 1, dans laquelle la dispersion aqueuse de polyuréthanne est choisie parmi les dispersions aqueuses de polyuréthannes anioniques, de polyester-polyuréthanne et de polyéther-polyuréthanne.